(57)【特許請求の範囲】
【請求項１】
一般式
【化５】
0005187633.tif 000006
（式中、nは1、2、3又は4を表す。Xは酸素原子、硫黄原子、セレン原子、又はテルル原子を表す。R1及びR2は同一又は異なり、芳香族基、芳香族基の誘導体、C1〜C20の飽和結合又は不飽和結合を含むアルキル基、C1〜C20の飽和結合又は不飽和結合を含むアルキル基の誘導体、ヒドロキシル基、ニトロ基、アミノ基、スルホニル基、シアノ基、シリル基、ホスホン酸基、ジアゾ基、メルカプト基、又はハロゲン原子を表す。）
で示されるEu(III)錯体を加熱することにより、加熱条件に応じた粒径のナノサイズEuSe結晶を得ることを特徴とするナノサイズEuSe結晶の製造方法。
【請求項２】
請求項１に記載の前記Eu(III)錯体と、カウンタカチオン及び／又は溶媒と、から成る混合物を加熱することにより、加熱条件に応じた粒径のナノサイズEuSe結晶を得ることを特徴とするナノサイズEuSe結晶の製造方法。
【請求項３】
前記Eu(III)錯体が、組成式が[Eu(Se2PPh2)4]-で表されるEu(III)錯体であることを特徴とする請求項１又は２に記載のナノサイズEuSe結晶の製造方法。
【請求項４】
前記カウンタカチオンがPPh4+であることを特徴とする請求項２又は３に記載のナノサイズEuSe結晶の製造方法。
【請求項５】
KSe2PPh2からPPh4Se2PPh2を合成し、該PPh4Se2PPh2からPPh4+[Eu(Se2PPh2)4]-を合成し、該PPh4+[Eu(Se2PPh2)4]-を加熱することにより、加熱条件に応じた粒径のナノサイズEuSe結晶を得ることを特徴とするナノサイズEuSe結晶の製造方法。
【請求項６】
一般式
【化６】
0005187633.tif 000007
（式中、nは1、2、3又は4を表す。Xは酸素原子、硫黄原子、セレン原子、又はテルル原子を表す。R1及びR2は同一又は異なり、芳香族基、芳香族基の誘導体、C1〜C20の飽和結合又は不飽和結合を含むアルキル基、C1〜C20の飽和結合又は不飽和結合を含むアルキル基の誘導体、ヒドロキシル基、ニトロ基、アミノ基、スルホニル基、シアノ基、シリル基、ホスホン酸基、ジアゾ基、メルカプト基、又はハロゲン原子を表す。）
で示されるEu(III)錯体を所定の条件で加熱することにより得られることを特徴とするナノサイズEuSe結晶。
【請求項７】
請求項６に記載の前記Eu(III)錯体と、カウンタカチオン及び／又は溶媒と、から成る混合物を所定の条件で加熱することにより得られることを特徴とするナノサイズEuSe結晶。
【請求項８】
前記Eu(III)錯体が、組成式が[Eu(Se2PPh2)4]-で表されるEu(III)錯体であることを特徴とする請求項６又は７に記載のナノサイズEuSe結晶。
【請求項９】
前記カウンタカチオンがPPh4+であることを特徴とする請求項７又は８に記載のナノサイズEuSe結晶。
【請求項１０】
請求項６〜９のいずれかに記載のナノサイズEuSe結晶を所定の樹脂に含有させたことを特徴とする光磁気応答性プラスチック。
【請求項１１】
請求項６〜９のいずれかに記載のナノサイズEuSe結晶から成るファラデー回転子を備えることを特徴とする光アイソレータ。
【請求項１２】
請求項１０に記載の光磁気応答性プラスチックから成るファラデー回転子を備えることを特徴とする光アイソレータ。
【請求項１３】
一般式
【化７】
0005187633.tif 000008
（式中、nは1、2、3又は4を表す。Xは酸素原子、硫黄原子、セレン原子、又はテルル原子を表す。R1及びR2は同一又は異なり、芳香族基、芳香族基の誘導体、C1〜C20の飽和結合又は不飽和結合を含むアルキル基、C1〜C20の飽和結合又は不飽和結合を含むアルキル基の誘導体、ヒドロキシル基、ニトロ基、アミノ基、スルホニル基、シアノ基、シリル基、ホスホン酸基、ジアゾ基、メルカプト基、又はハロゲン原子を表す。）
で示されるEu(III)錯体。
【発明の詳細な説明】
【技術分野】
【０００１】
本発明は、ナノサイズEuSe結晶及び、ナノサイズEuSe結晶を製造する方法に関する。
【背景技術】
【０００２】
ファラデー効果やカー効果といった光磁気特性に優れた物質は、光情報通信分野における基板材料（応用例：光アイソレータ）として、また、光記録分野における基板材料（応用例：光磁気メモリ）として重要な役割を担っている。【０００３】
上記のような光磁気特性に優れた物質として、現在ではBi:YIGなどの結晶が一般に使用されているが、近年、より高い光磁気特性を備えた物質としてユーロピウム（Eu）イオンを用いたナノ結晶であるEuOやEuSが提案されている。一例として、特許文献１には、EuO及びEuSナノ結晶をプラスチック中に固定化する技術が開示されている。EuOやEuSはプラスチック中にドープすることによって大きなファラデー効果を示すため、次世代のアイソレータとしての応用が期待される。【０００４】
【特許文献１】特開2004-354927号公報
【非特許文献１】Y.Hasegawa, T. Kataoka et al., Size-controlled synthesis of quantum-sized EuS nanoparticles and tuning of their Faraday rotation peak, Chem. Commun., 6038(2005)
【発明の開示】
【発明が解決しようとする課題】
【０００５】
上述したような優れた光磁気特性を備えているEuOやEuSを上回る高性能な光磁気材料としてEuSeが存在していることが古くから知られている。しかし、このEuSeをナノサイズ化した例は今までに報告されていなかった。
EuSe結晶を製造するためには、Eu(II)イオンとSeイオンを扱わなければならない。これらの両イオンは大気中で不安定なため、高真空かつ高温（1000℃以上）条件で合成を行う必要がある。しかし、この厳しい反応条件下ではナノサイズの結晶を得ることは困難である。【０００６】
本願発明者らは、以上のような課題を解決するために研究を重ねた結果、大気中で安定なEu(III)錯体を見出すことにより、ナノサイズEuSe結晶を簡便な方法でもって製造する方法に想到した。
【課題を解決するための手段】
【０００７】
このようにして成された本発明に係るナノサイズEuSe結晶の製造方法は、
一般式
【化１】
0005187633.tif 000002
（式中、nは1、2、3又は4を表す。Xは酸素原子、硫黄原子、セレン原子、又はテルル原子を表す。R1及びR2は同一又は異なり、芳香族基、芳香族基の誘導体、C1〜C20の飽和結合又は不飽和結合を含むアルキル基、C1〜C20の飽和結合又は不飽和結合を含むアルキル基の誘導体、ヒドロキシル基、ニトロ基、アミノ基、スルホニル基、シアノ基、シリル基、ホスホン酸基、ジアゾ基、メルカプト基、又はハロゲン原子を表す。）
で示されるEu(III)錯体を加熱することにより、加熱条件に応じた粒径のナノサイズEuSe結晶を得ることを特徴とする。【０００８】
また、本発明に係るナノサイズEuSe結晶の製造方法は、好適には、前記Eu(III)錯体と、カウンタカチオン及び／又は溶媒と、から成る混合物を加熱することにより、加熱条件に応じた粒径のナノサイズEuSe結晶を得ることを特徴とする。【０００９】
さらに、前記Eu(III)錯体として、組成式が[Eu(Se2PPh2)4]-で表されるEu(III)錯体を好適に用いることができる。【００１０】
また、前記カウンタカチオンとしては、PPh4+を用いるのが好適である。
【発明の効果】
【００１１】
本発明に係るナノサイズEuSe結晶の製造方法によれば、これまで製造することが不可能とされてきたナノサイズEuSe結晶を、非常に簡便な方法により製造することが可能となる。【００１２】
本発明に係るEu(III)錯体の反応温度は、従来の製法において必要であった反応温度(約1000℃)と比較すると低温（例えば[Eu(Se2PPh2)4]-の反応温度は50〜500℃程度）であるから、低コストでEuSeの大量生産が可能となる。【００１３】
EuSe結晶の吸収波長はその結晶の粒径によって決定されることが知られている（例えば非特許文献１参照）が、本発明に係るEuSe結晶の製造方法では、加熱条件によって結晶の粒径をコントロールすることが可能であるため、目的に合ったナノサイズEuSe結晶を容易に得ることができる。また、上述したように、本発明に係るEu(III)錯体は反応温度が低いため、加熱温度の制御も容易である。従って、EuSe結晶の粒径を細かに調節することが可能である。【００１４】
さらにまた、前記Eu(III)錯体と、カウンタカチオン及び／又は溶媒と、から成る混合物を加熱することによってナノサイズEuSe結晶を製造する方法によれば、Eu(III)錯体が安定化するため、ナノサイズEuSe結晶の製造時における材料の取扱容易性が向上する。【００１５】
また、ナノサイズのEuSe結晶は種々の媒体に均一に分散させることが可能であるため、プラスチックやガラスをはじめとする多様な機能性材料を創成することが可能となる。
【図面の簡単な説明】
【００１６】
【図１】リガンド(KSe2PPh2)の合成（方法１）を示す反応式。
【図２】リガンド(KSe2PPh2)の合成（方法２）を示す反応式。
【図３】リガンド(PPh4Se2PPh2)の合成を示す反応式。
【図４】Eu錯体(PPh4+[Eu(Se2PPh2)4]-)の合成を示す反応式。
【図５】EuSe結晶の合成を示す反応式。
【図６】X線回折測定結果の表。
【図７】電子回折パターンの測定結果表。
【図８】青色粉末（EuSe結晶）のEDS測定結果を示すグラフ。
【図９】青色粉末（EuSe結晶）のTEM像。
【図１０】EuSe結晶の粒径分布図。
【図１１】EuSe含有PMMA薄膜の紫外・可視領域における吸収スペクトル。
【図１２】EuSe含有PMMA薄膜のファラデー測定スペクトル。
【発明を実施するための最良の形態】
【００１７】
以下、本発明に係るEuSeのナノ結晶の製造方法について詳細に説明する。本発明のナノサイズEuSe結晶の製造方法では、原料として一般式が
【化２】
0005187633.tif 000003
で示されるEu(III)錯体を用いる。
式中、nは1、2、3又は4を表す。Xは酸素原子、硫黄原子、セレン原子、又はテルル原子を表す。R1及びR2は互いに同一又は異なり、芳香族基（例えばフェニル基、ナフチル基、トリル基）、芳香族基の誘導体、C1〜C20の飽和結合又は不飽和結合を含むアルキル基（例えばメチル基、メチレン基、エチル基、エチレン基、プロピル基、プロピレン基、ブチル基、ペンチル基）、C1〜C20の飽和結合又は不飽和結合を含むアルキル基の誘導体、ヒドロキシル基、ニトロ基、アミノ基、スルホニル基、シアノ基、シリル基、ホスホン酸基、ジアゾ基、メルカプト基、又はハロゲン原子を表す。なお、本発明においていうアルキル基は、不飽和結合を有するものも含む。R1及びR2としては、EuSe結晶の前駆体であるEu(III)錯体の安定性を不所望に低下させることがないようなもの、例えば100℃以下の温度で構造変化が起こりにくいものを選択するのが好適である。
このようなEu(III)錯体は大気中でも安定であるため、非常に扱いやすい。【００１８】
上記のEu(III)錯体を所定の加熱条件で加熱することにより、ナノサイズEuSe結晶を得ることができる。加熱条件は温度及び時間をパラメータとして決定する。加熱温度が高くなるにつれて、また、反応時間が長くなるにつれて、生成するナノサイズEuSe結晶の粒径（平均粒径）が大きくなる。このようにして得られるEuSe結晶のサイズは、1nm以下から数百nmまで、任意に操作することが可能である。【００１９】
本発明では、好適なEu(III)錯体として、組成式が[Eu(Se2PPh2)4]-で表され、構造式が次式
【化３】
0005187633.tif 000004
で示されるEu(III)錯体を用いることができる。【００２０】
また、ナノサイズEuSe結晶の製造をより行い易くするために、本発明に係るEu(III)錯体に加えて、更にカウンタカチオン及び／又は溶媒が含まれる混合物を加熱することもできる。
ここで、カウンタカチオンは特に制限されるものではなく、Eu(III)錯体と結合して電荷が釣り合うものであれば自由に選択することができ、有機カチオンや金属カチオンなど、各種のカチオンを用いることができる。カウンタカチオンとして例えば構造式が次式
【化４】
0005187633.tif 000005
で示されるようなPPh4+を用いることもできる。PPh4+はEu(III)錯体を大気中で安定化させる効果が高い。またPPh4+は有機カチオンであるため、金属カチオンと比べてEuSe結晶中に不純物として入り込みにくいというメリットを備える。【００２１】
溶媒は、Eu(III)錯体やカウンタカチオンを溶かすことができる限り特に制限されるものではない。また、溶媒は常温では固体であって、加熱することによって融解するような物質であっても構わない。溶媒としては例えばHDA(Hexadecylamine)やTOPO(Tri-n-octylphosphine oxide)、エチレングリコール、デカリンを用いることができる。これらの溶媒には反応温度を400℃程度にまで上げることができるという利点がある。また、HDAやTOPOには、EuSe結晶生成後に、これらの溶媒自身が界面活性剤のように結晶の表面に吸着して結晶粒子を保護するというメリットがある。【００２２】
上記のように、カウンタカチオンや溶媒を用いると、生成した各EuSe結晶粒子が自然に表面修飾される場合がある。従来より知られているように、表面修飾剤の性質によってEuSe粒子の特性（各種溶媒に対する溶解性など）が変化するため、カウンタカチオンや溶媒は、表面修飾の効果を考慮に入れて選択するとよい。
【実施例】
【００２３】
以下、本発明者らが行った、ナノサイズEuSe結晶製造例について説明する。【００２４】
[リガンド(KSe2PPh2)の合成:方法１（図１）]
四つ口ナスフラスコにAr雰囲気下で、t-BuOK（Potassium tert-butoxide）(1.18g,11.0mmol)、及び、脱水THF（Tetrahydrofuran）(100mL)、PPh2H（Diphenylphosphine）(1.86g,10.0mmol)を加えた。溶液は赤色となった。室温で2時間攪拌を行った。その後、Se(Selenium Powder) (1.58g、20mmol)を加え室温で5時間攪拌を行うことで、溶液の色は黄色に変化した。反応終了後、未反応のSeを取り除くために反応母液をろ過した。続いて、ろ液を濃縮し、n-Hexaneで再沈を行うことで白色固体を析出させ、桐山ろ過により回収した。粗収量:2.82g、粗収率:73.8%であった。【００２５】
[リガンド(KSe2PPh2)の合成:方法２（図２）]
四つ口ナスフラスコにAr雰囲気下、KPPh2(Potassium diphenylphosphide 0.5N in THF)を50mL(25mmol)と2.2当量のSe(55mmol、4.3g)を加え、3時間攪拌した。得られた溶液の色は黄色であった。反応終了後、未反応のSeを取り除くために反応母液をろ過した。次いで、ろ液を濃縮し、n-Hexaneで再沈を行うことで白色固体を析出させ、桐山ろ過により回収した。粗収量:8.04g、粗収率:84.2%であった。【００２６】
こうして得た白色固体の構造確認を1H、13C、31PNMRにより行った。結果を以下に示す。
1H NMR (300 MHz, d6-DMSO, TMS) δ(ppm): 8.02 (m, PC6H5, 4H, Hc), 7.24 (m, PC6H5, 6H, Ha, Hb)
13C NMR (75 MHz, d6-DMSO, TMS) δ(ppm): 130.87, 130.72, 128.30, 128.25, 126.77, 126.61
31P NMR(161.84 MHz, d6-DMSO) δ(ppm): 24.02 (s+d satellites, 1JPSe=-649Hz)
また、ESI測定(ElectroSpray Ionization)を行った結果得られた質量電荷比は344.878m/zであり、KSe2PPh2の質量電荷比である344.89m/zと極めて良い一致を見た。
さらに、元素分析を行って得られた結果を以下に示す。
元素分析 for C12H10KPSe  Anal. Calc. (%) C:37.71, H:2.64, N:0.00、found  C:36.75, H:2.66, N:0.14
【００２７】
以上の結果から、白色固体はKSe2PPh2であると推定される。【００２８】
[リガンド(PPh4Se2PPh2)の合成（図３）]
MeOHに溶解させたKSe2PPh2(1.54g、4.0mmol)溶液とMeOHに溶解させたPh4PBr(1.69g、4.0mmol)を混合し、一晩攪拌させ沈殿した黄色固体を桐山ろ過をすることで回収(2.75g)した。その固体をCHCl3に溶解させ、水で2回分液を行うことによってKBrを除去した。その後、CHCl3溶液を濃縮し、n-Hexaneに再沈殿させることで、黄色固体を回収した。収量:2.30g、収率:83.9%であった。【００２９】
このようにして得た黄色固体の構造確認を、1H、13C、NMRにより行った。結果を以下に示す。
1H NMR (300 MHz, d6-DMSO, TMS) δ(ppm): 7.82 (m, PC6H5, 24H, Hc, Hd, He, Hf) , 7.26 (m, PC6H5, 6H, Ha, Hb)
13C NMR (75 MHz, d6-DMSO, TMS) δ(ppm): 135.4, 135.3,134.7,134.5, 130.9, 130.7, 130.5, 130.4, 128.3, 128.2, 126.8, 126.6, 118.3, 117.1
また、ESI測定(ネガ)を行った結果得られた質量電荷比は344.777m/zであり、PPh4Se2PPh2の質量電荷比である344.89m/zと良い一致を見た。さらに、ESI測定(ポジ)を行った結果、339.058m/zという値が得られ、これはPPh4の339.13m/zと極めて良い一致を見た。
さらに、元素分析を行って得られた結果を示す。
元素分析 for C36H30P2Se2  Anal. Calc. (%) C:63.21, H:4.43, N:0.00、found  C:62.43, H:4.28, N:0.05
【００３０】
以上の結果から、黄色固体はPPh4Se2PPh2であると推定される。【００３１】
[Eu錯体(PPh4+[Eu(Se2PPh2)4]-)の合成（図４）]
Ph4Se2PPh2(1.0g、1.46mmol)をMeOHとCH2Cl2の混合溶液に溶解させ、あらかじめMeOHに溶かしたEu(NO3)3・6H2O(0.22g、0.49mmol)溶液を加えた後、60℃で4時間反応させた。反応終了後ろ過を行い、ろ液を濃縮させることで黄色の固体を得た。黄色結晶の吸収バンドはEuとSeのMLCT遷移(Metal to Ligand Charge Transfer)に起因するものなので、これは、PPh4+[Eu(Se2PPh2)4]-（カウンタカチオン：PPh4+、Eu(III）錯体：[Eu(Se2PPh2)4]-）であることが確認された（図４参照）。
【００３２】
[EuSe結晶の合成（図５）]
窒素により反応装置の置換脱気を行い、溶媒である11gのHDA（常温では固体であり、加熱すると液状となる）に黄色のEu錯体(PPh4+[Eu(Se2PPh2)4]-)を加え、室温から300℃に加熱し、2時間攪拌させた。反応終了後、n-Hexaneで希釈し、遠心分離機でn-HexaneとMeOHによって洗浄することで青色粉末を得た。【００３３】
[EuSe結晶の同定]
上記のようにして得た青色粉末に対してX線回折（XRD:X-ray Diffraction）測定を行った結果、EuSe結晶であることが推定された。X線回折測定結果の表を図６に示す。
また、青色粉末の電子回折パターンを測定した結果、EuSeが単結晶として存在していることが確認された。電子回折パターンの測定結果表を図７に示す。
さらに、エネルギー分散型Ｘ線分光装置(EDS:Energy-Dispersive X-ray Spectroscopy)を用いて青色粉末の元素分布を見た（図８）ところ、EuとSeが含まれている(Eu:Se=56:44)ことが確認された。【００３４】
また、青色粉末を透過電子顕微鏡(TEM:Transmission Electron Microscope)によって観察した（図９）ところ、きれいな縞模様が認められ、このことからもEuSeが単結晶として存在していることが確認された。【００３５】
図９に示すTEM像を基にしてEuSe結晶の粒径分布を測定したところ、図１０に示すような結果が得られ、粒径が1〜6nm程度で分布していることが確認された。平均粒径は3.8nmであった。
【産業上の利用可能性】
【００３６】
本発明に係るEuSe結晶は高い分散性を備えるから、各種のマトリックス樹脂原料に所定の濃度で均一に分散させた後、マトリックス樹脂を重合させることによって、光磁気特性に優れた光磁気応答性プラスチックを得ることができる。この製法は、例えば特許文献１に記載されているような、従来より知られているEuO結晶、EuS結晶を含有する光磁気応答性プラスチックの製造方法を利用することができる。また、分散させる媒体はプラスチック（樹脂）以外にも、ガラスであってももちろん構わない。【００３７】
光磁気応答性プラスチックの作成に好適な光透過性を有する、透明なマトリックス樹脂としては、例えばポリイミド、ポリアミド、ポリメチルメタクリレート、ポリアクリレート、ポリエステル、ポリウレタン、ポリカーボネート、エポキシ樹脂、ポリスチレン、シロキサンポリマー、これらのハロゲン化物もしくは重水素化物、またはこれらを二以上混合した樹脂を利用することができる。【００３８】
このようにして得た光磁気応答性プラスチックは、常温で、しかも紫外域から赤外域にかけての広い範囲において、ナノサイズEuSe結晶の粒径、量、表面修飾剤に応じた大きさのファラデー効果を示す。上述したように、EuSe結晶のファラデー効果は、EuO結晶やEuS結晶を用いたプラスチックに比べて高いため、本発明のナノサイズEuSe結晶を用いた光磁気応答性プラスチックによれば、従来よりも小型、軽量の光アイソレータを作成することができる。【００３９】
また、EuSeが有する、反射光の偏光方向が回転するカー効果を利用して、データの書き込みや読み出しが可能な光磁気ディスクを作成することも容易に可能である。
【００４０】
本願発明者らは、本発明のナノサイズEuSe結晶が優れた磁気光学特性を備えていることを明らかにするため、以下の実験を行った。
(PPh4+)(Se2P(C6H5)2) (0.30g、0.44mmol)をアセトニトリルに溶かした溶液を、Eu(NO3)3・6H2O(0.20g、0.44mmol)をアセトニトリルに溶かした溶液に窒素雰囲気下にて加え、10分間攪拌した。これを330℃、窒素雰囲気下でHDAに加えた。4時間経過後、室温にまで冷却し、遠心分離機でn-Hexaneによって洗浄することで白色粉末を得た。
こうして得たEuSeの白色粉末をPMMA中に分散させることにより、EuSe含有PMMA薄膜を作成した。薄膜の厚みは7.4μmであり、薄膜中のEuSeの濃度は5w％以下であった。この薄膜の紫外・可視領域における吸収スペクトルを図１１に示す。一般に、Eu(II)の4f-5d遷移は可視光領域にて観察されるため、ナノサイズのEuSe結晶の電子遷移過程は4f-5d遷移によるものであると考えられる。このEuSeナノ結晶含有PMMA薄膜のファラデー測定スペクトルを図１２に示す。ベルデ定数は0.0021(deg・cm-1・Oe-1)であった。
比較のため、上記EuSeナノ結晶含有PMMA薄膜と同濃度(5w％)のEuSナノ結晶含有薄膜を作成し、そのベルデ定数を測定したところ、0.0003(deg・cm-1・Oe-1)であった。この結果より本発明に係るナノサイズEuSe結晶含有薄膜が、知られたナノサイズEuS結晶を含有する薄膜よりも高い磁気光学定数（ベルデ定数）を備えていることが確認された。
【００４１】
以上、本発明に係るナノサイズEuSe結晶及びナノサイズEuSe結晶の製造方法について例を挙げつつ説明を行ったが、上記は一例であって、本発明の精神内において適宜変更、改良を行っても構わないことはもちろんである。
【図１】
0005187633.tif 000009
【図２】
0005187633.tif 000010
【図３】
0005187633.tif 000011
【図４】
0005187633.tif 000012
【図５】
0005187633.tif 000013
【図６】
0005187633.tif 000014
【図７】
0005187633.tif 000015
【図８】
0005187633.tif 000016
【図９】
0005187633.tif 000017
【図１０】
0005187633.tif 000018
【図１１】
0005187633.tif 000019
【図１２】
0005187633.tif 000020